먼저 , 출발 원료 로서 황화 리튬 ( Li 2 S ) , 산화 리튬 ( Li 2 O ) , 및 5 황화 2 인 ( P 2 S 5 ) 을 이용 한다 . 다음 으로 , Ar 분위기 하 ( 이슬점 - 70 ℃) 의 글로브 박스 내 에서 , Li 2 S 및 P 2 S 5 를 69 Li 2 S · 25 P 2 S 5 의 몰 비 가 되 도록 칭량 하 였 다 . 이 혼합물 2 g 을 유성 형 볼 밀 의 용기 ( 45 cc , ZrO 2 제 ) 에 투입 하 고 , 탈수 헵탄 ( 수분 량 30 ppm 이하 , 4 g ) 을 투입 하 고 , 추가 로 ZrO 2 볼 ( φ = 5 mm , 53 g ) 을 투입 하 여 용기 를 완전 하 게 밀폐 하 였 다 ( Ar 분위기 ) . 이 용기 를 유성 형 볼 밀기 ( 프릿 츄 사 제조 P 7 ™) 에 장착 하 고 대반 회전수 500 rpm 에서 , 1 시간 처리 및 15 분 휴지 의 메커니컬 밀링 을 20 회 실시 하 였 다 . 얻 어 진 시료 에 , Li 2 O 를 6 mol % 가 되 도록 첨가 하 고 , 다시 , 같 은 조건 으로 메커니컬 밀링 을 실시 하 였 다 . 그 후 , 얻 어 진 시료 를 , 핫 플레이트 상 에서 헵탄 을 제거 하 도록 건조 시켜 , 황화물 고체 전해질 재료 를 얻 었 다 . 얻 어 진 황화물 고체 전해질 재료 의 조성 은 69 Li 2 S · 6 Li 2 O · 25 P 2 S 5 였 다 .